ТЕКУЧИЕ СРЕДЫ ДЛЯ ПОДЗЕМНОЙ ОБРАБОТКИ ПЛАСТА, СНИЖАЮЩИЕ ТРЕНИЕ СОПОЛИМЕРЫ И СПОСОБЫ ОБРАБОТКИ ПЛАСТА

1. Способ обработки части подземного пласта, включающий обеспечение водной текучей средой для обработки пласта, содержащего снижающий трение сополимер, включающий акриламид в количестве от около 60 до около 90 мас.% и акриловую кислоту в количестве от около 10 до около 20 мас.%, и ввод водной текучей среды для обработки пласта в часть подземного пласта.
2. Способ по п.1, в котором снижающий трение сополимер присутствует в количестве от около 0,01 до около 4 мас.% от водной текучей среды для обработки пласта.
3. Способ по п.1, в котором снижающий трение сополимер имеет молекулярный вес от примерно 7500000 до примерно 20000000.
4. Способ по п.1, в котором акриламид присутствует в снижающем трение сополимере в количестве около 80 до около 90%.
5. Способ по п.1, в котором акриловая кислота присутствует в снижающем трение сополимере в количестве от около 12 до около 17% от массы снижающего трение сополимера.
6. Способ по п.1, в котором снижающий трение сополимер дополнительно включает, по меньшей мере, одно из следующих соединений: 2-акриламидо-2-метилпропансульфоновую кислоту, N,N-диметилакриламид, винилсульфоновую кислоту, N-винилацетамид или N-винилформамид.
7. Способ по п.1, дополнительно включающий стадию ввода водной текучей среды для обработки пласта в часть подземного пласта со скоростью и под давлением, достаточными для создания или увеличения одной или нескольких трещин в части подземного пласта.
8. Способ по п.1, дополнительно включающий стадию приготовления водной текучей среды для обработки пласта, включающую обеспечение снижающего трение сополимера и соединение снижающего трение сополимера и воды для образования водной текучей среды для обработки пласта.
9. Способ по п.8, в котором снижающий трение сополимер представлен в твердом виде, суспендированном в масляной эмульсии сополимера или в виде компонента водного раствора.
10. Способ по п.8, в котором стадия обеспечения водной текучей среды для обработки пласта включает обеспечение масляной эмульсии сополимера, содержащей дополнительную воду, не смешивающуюся с водой жидкость, эмульгатор и снижающий трение сополимер.
11. Способ по п.10, в котором масляная эмульсия сополимера после соединения с водой инвертируется, выпуская снижающий трение сополимер в воду, с которой была объединена масляная эмульсия сополимера.
12. Способ по п.10, в котором масляная эмульсия сополимера включает по меньшей мере одно из следующего: ингибитор, соль или инвертирующий агент.
12
16
13. Способ по п.10, в котором масляная эмульсия сополимера дополнительно включает соль аммония, 4-метоксифенол и этоксилированный спирт С-С, не смешивающаяся с водой жидкость включает смесь парафиновых углеводородов и нафтеновых углеводородов; и эмульгатор включает диэтаноламид жирных кислот таллового масла, моноолеат полиоксиэтилен(5)сорбита и моноолеат сорбита, причем акриламид присутствует в снижающем трение сополимере в количестве от около 80 до около 90% от массы сополимера.
14. Водная текучая среда для обработки пласта, содержащая воду, снижающий трение сополимер, включающий акриламид в количестве от около 60 до около 90 мас.% и акриловую кислоту в количестве от около 10 до около 20 мас.%.
15. Водная текучая среда для обработки пласта по п.14, в которой снижающий трение сополимер присутствует в количестве от около 0,01 до около 4% от массы водной текучей среды для обработки пласта.
16. Водная текучая среда для обработки пласта по п.14, в которой снижающий трение сополимер имеет молекулярный вес от около 7500000 до около 20000000.
17. Водная текучая среда для обработки пласта по п.14, в которой акриламид присутствует в снижающем трение сополимере в количестве от около 80 до около 90%.
18. Водная текучая среда для обработки пласта по п.14, в которой акриловая кислота присутствует в снижающем трение сополимере в количестве от около 12 до около 17% от массы снижающего трение сополимера.
19. Водная текучая среда для обработки пласта по п.14, в которой снижающий трение сополимер дополнительно включает по меньшей мере одно из следующего: 2-акриламидо-2-метилпропансульфоновую кислоту, N,N-диметилакриламид, винилсульфоновую кислоту, N-винилацетамид или N-винилформамид.
20. Водная текучая среда для обработки пласта по п.14, в которой снижающий трение сополимер включает по меньшей мере одно из следующего:
акриламид в количестве от около 70 до около 85% от массы сополимера, акриловую кислоту в количестве от около 10 до около 12,5% от массы сополимера и 2-акриламидо-2-метилпропансульфоновую кислоту в количестве от около 2,5 до около 20% от массы сополимера;
акриламид в количестве от около 60 до около 80% от массы сополимера, акриловую кислоту в количестве от около 10 до около 12,5% от массы сополимера, 2-акриламидо-2-метилпропансульфоновую кислоту в количестве от около 7,5 до около 20% от массы сополимера и N,N-диметилакриламид в количестве от около 2,5 до около 10% от массы сополимера;
акриламид в количестве от около 60 до около 85% от массы сополимера, акриловую кислоту в количестве от около 10 до около 20% от массы сополимера, 2-акриламидо-2-метилпропансульфоновую кислоту в количестве от около 0,1 до около 25% от массы сополимера и винилсульфоновую кислоту в количестве от около 0,1 до около 5% от массы сополимера;
акриламид в количестве от около 60 до около 85% от массы сополимера, акриловую кислоту в количестве от около 10 до около 20% от массы сополимера, 2-акриламидо-2-метилпропансульфоновую кислоту в количестве от около 0,1 до около 25% от массы сополимера и N-винилацетамид в количестве от около 0,1 до около 5% от массы сополимера;
акриламид в количестве от около 60 до около 85% от массы сополимера, акриловую кислоту в количестве от около 10 до около 20% от массы сополимера, 2-акриламидо-2-метилпропансульфоновую кислоту в количестве от около 0,1 до около 25% от массы сополимера и N-винилформамид в количестве от около 0,1 до около 5% от массы сополимера.